COMPOSITION AND THERMOPLASTIC MOULDING COMPOUND FOR PRODUCTION OF MOULDED ARTICLES HAVING ELEVATED GLOSSThe present invention relates to a composition, preferably a polycarbonate composition, for production of a thermoplastic moulding compound, comprising or consisting of polycarbonate and/or polyestercarbonate, two different rubber-modified vinyl copolymers in a weight ratio of 20:80 to 90:10,wherein both rubber-modified vinyl copolymers contain vinyl copolymer incorporated in the rubber particles as a separate disperse phase,and wherein one of the vinyl copolymers contains at least one alkyl (meth)acrylate,and to the moulding compound itself, to the use of the composition or moulding compound for production of moulded articles, and to the moulded articles themselves.A thermoplastic moulding composition comprising: A) at least one polymer selected from the group consisting of polycarbonate and polyestercarbonate,B) rubber-modified vinyl copolymer formed from B.1) 80% to 95% by weight, based on the rubber-modified vinyl copolymer B, of structural units derived from B.1.1) 60% to 90% by weight, based on component B.1, of styreneB.1.2) 10% to 40% by weight, based on component B.1, of acrylonitrileB.2) 5% to 20% by weight, based on the rubber-modified vinyl copolymer B, of one or more elastomeric graft bases having glass transition temperatures <−50° C., containing at least 50% by weight, based on B.2, of structural units derived from 1,3-butadiene,wherein the rubber-modified vinyl copolymer B comprises (i) a disperse phase consisting of (i.1) rubber particles grafted with vinyl copolymer composed of structural units B.1 and(i.2) vinyl copolymer incorporated in the rubber particles as a separate disperse phase, likewise composed of structural units B.1, andand(ii) a rubber-free vinyl copolymer matrix not bound to the rubber particles and not incorporated into these rubber particles, consisting of structural units B.1,C) rubber-modified vinyl copolymer formed from C.1) 80% to 95% by weight, based on the rubber-modified vinyl copolymer C, of structural units derived from C.1.1) 60% to 85% by weight, based on component C.1, of styreneC.1.2) 10% to 35% by weight, based on component C.1, of acrylonitrileC.1.3) 0.5% to 15% by weight, based on component C.1, of at least one alkyl (meth)acrylate,C.2) 5% to 20% by weight, based on the rubber-modified vinyl copolymer C, of one or more elastomeric graft bases having glass transition temperatures <−50° C., containing at least 50% by weight, based on C.2, of structural units derived from 1,3-butadiene,wherein the rubber-modified vinyl copolymer C comprises(iii) a disperse phase consisting of (iii.1) rubber particles grafted with vinyl copolymer composed of structural units C.1 and(iii.2) vinyl copolymer incorporated in the rubber particles as a separate disperse phase, likewise composed of structural units C.1, and(iv) a rubber-free vinyl copolymer matrix not bound to the rubber particles andnot incorporated into these rubber particles, consisting of structural units C.1,wherein the weight ratio of components B and C is in the range from 20:80 to 90:10.
향상된 광택의 성형물을 제조하기 위한 조성물 및 열가소성 성형 배합물본 발명은 열가소성 성형 배합물을 제조하기 위한 조성물, 바람직하게는 폴리카르보네이트 조성물로서, 폴리카르보네이트 및/또는 폴리에스테르카르보네이트, 및 20:80 내지 90:10 중량비의 2종의 상이한 고무-개질된 비닐 공중합체를 포함하거나 또는 그로 이루어지고 - 2종의 고무-개질된 비닐 공중합체는 고무 입자에 별개의 분산 상으로서 내포된 비닐 공중합체를 포함하고, 비닐 공중합체 중 1종은 적어도 1종의 알킬 (메트)아크릴레이트를 포함하는 것인 조성물 - 및 또한 상기 성형 배합물 그 자체, 성형물을 제조하기 위한 상기 조성물 또는 성형 배합물의 용도, 및 상기 성형물 그 자체에 관한 것이다.열가소성 성형 배합물을 제조하기 위한 조성물로서, 여기서 조성물은 하기 구성성분을 함유하거나 또는 하기 구성성분으로 이루어지고:A) 폴리카르보네이트 및 폴리에스테르카르보네이트로 이루어진 군으로부터 선택된 적어도 1종의 중합체,B) 하기로부터 형성된 고무-개질된 비닐 공중합체로서: B.1) 고무-개질된 비닐 공중합체 B를 기준으로 하여 80 중량% 내지 95 중량%의, 하기로부터 유래된 구조 단위: B.1.1) 성분 B.1을 기준으로 하여 60 중량% 내지 90 중량%의 스티렌, B.1.2) 성분 B.1을 기준으로 하여 10 중량% 내지 40 중량%의 아크릴로니트릴, B.2) 고무-개질된 비닐 공중합체 B를 기준으로 하여 5 중량% 내지 20 중량%의, < -50℃의 유리 전이 온도를 가지며, B.2를 기준으로 하여 적어도 50 중량%의, 1,3-부타디엔으로부터 유래된 구조 단위를 함유하는 1종 이상의 엘라스토머성 그라프트 기재, 하기를 포함하는 고무-개질된 비닐 공중합체 B: (i) 하기로 이루어진 분산 상: (i.1) 구조 단위 B.1로 구성된 비닐 공중합체가 그라프팅된 고무 입자, 및 (i.2) 마찬가지로 구조 단위 B.1로 구성된, 별개의 분산 상으로서 고무 입자에 혼입된 비닐 공중합체, 및 (ii) 구조 단위 B.1로 이루어진, 고무 입자에 결합되지 않고 이들 고무 입자 내로 혼입되지 않은 고무-무함유 비닐 공중합체 매트릭스,C) 하기로부터 형성된 고무-개질된 비닐 공중합체로서: C.1) 고무-개질된 비닐 공중합체 C를 기준으로 하여 80 중량% 내지 95 중량%의, 하기로부터 유래된 구조 단위: C.1.1) 성분 C.1을 기준으로 하여 60 중량% 내지 85 중량%의 스티렌, C.1.2) 성분 C.1을 기준으로 하여 10 중량% 내지 35 중량%의 아크릴로니트릴, C.1.3) 성분 C.1을 기준으로 하여 0.5 중량% 내지 15 중량%의 적어도 1종의 알킬 (메트)아크릴레이트, C.2) 고무-개질된 비닐 공중합체 C를 기준으로 하여 5 중량% 내지 20 중량%의, < -50℃의 유리 전이 온도를 가지며, C.2를 기준으로 하여 적어도 50 중량%의, 1,3-부타디엔으로부터 유래된 구조 단위를 함유하는 1종 이상의 엘라스토머성 그라프트 기재, 하기를 포함하는 고무-개질된 비닐 공중합체 C: (iii) 하기로 이루어진 분산 상: (iii.1) 구조 단위 C.1로 구성된 비닐 공중합체가 그라프팅된 고무 입자, 및 (iii.2) 마찬가지로 구조 단위 C.1로 구성된, 별개의 분산 상으로서 고무 입자에 혼입된 비닐 공중합체, 및 (iv) 구조 단위 C.1로 이루어진, 고무 입자에 결합되지 않고 이들 고무 입자 내로 혼입되지 않은 고무-무함유 비닐 공중합체 매트릭스,여기서 성분 B 및 C의 중량비는 20:80 내지 90:10의 범위인조성물.